(57)【要約】  本発明は、ポリマー加工助剤、その組成物及びその調製方法並びにその使用に関する。特に、本発明は、フィラーを含むハロゲン含有熱可塑性ポリマーのためのポリマー加工助剤とその使用に関する。より詳細には、本発明は、ポリマー加工助剤を含むフィラー入りハロゲン含有ポリマー組成物、その組成物及びその調製方法に関する。【選択図】なし【特許請求の範囲】
【請求項１】
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物において、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラーＦ又は２種のフィラー（Ｆ１）及び（Ｆ２）の混合物の量が、ハロゲン含有熱可塑性ポリマーに対して１ｐｈｒ〜２５０ｐｈｒであることを特徴とする、組成物。
【請求項２】
フィラー（Ｆ）の一部又は２種のフィラー（Ｆ１）及び（Ｆ２）の混合物の一部が、（メタ）アクリルコポリマー（Ａ１）又は２種の（メタ）アクリルコポリマー（Ａ１ａ）及び（Ａ１ｂ）の混合物を含む組成物に添加され、フィラー（Ｆ）の他の部分又は２種のフィラー（Ｆ１）及び（Ｆ２）の混合物の他の部分が、組成物に別個に添加され又は既にハロゲン含有熱可塑性ポリマーと共に存在する、請求項１に記載の組成物。
【請求項３】
フィラー（Ｆ）又は２種のフィラー（Ｆ１）及び（Ｆ２）の混合物の量が、ハロゲン含有熱可塑性ポリマーに対して２ｐｈｒより多い、請求項１又は２に記載の組成物。
【請求項４】
ハロゲン含有熱可塑性ポリマーに対して２ｐｈｒ〜２００ｐｈｒのフィラー（Ｆ）又は２種のフィラー（Ｆ１）及び（Ｆ２）の混合物を含む、請求項１から３の何れか一項に記載の組成物。
【請求項５】
ハロゲン含有熱可塑性ポリマーに対して０．０１ｐｈｒ〜２０ｐｈｒの（メタ）アクリルコポリマー（Ａ１）又は２種の（メタ）アクリルコポリマー（Ａ１ａ）及び（Ａ１ｂ）の混合物を含む、請求項１から４の何れか一項に記載の組成物。
【請求項６】
ハロゲン含有熱可塑性ポリマーに対して０．１５ｐｈｒ〜４ｐｈｒの（メタ）アクリルコポリマー（Ａ１）又は２種の（メタ）アクリルコポリマー（Ａ１ａ）及び（Ａ１ｂ）の混合物を含む、請求項１から４の何れか一項に記載の組成物。
【請求項７】
フィラー（Ｆ）又は２種のフィラー（Ｆ１）及び（Ｆ２）の混合物の少なくとも一部が、炭酸カルシウム、焼成クレー、シリカ（ヒュームド又は沈降）、クレー、モンモリロナイト（ナノクレー）、ゼオライト又はパーライトから選択される鉱物フィラーである、請求項１から６の何れか一項に記載の組成物。
【請求項８】
フィラー（Ｆ）又は２種のフィラー（Ｆ１）及び（Ｆ２）の混合物が炭酸カルシウムから選択される、請求項１から６の何れか一項に記載の組成物。
【請求項９】
（メタ）アクリルコポリマー（Ａ１）又は２種の（メタ）アクリルコポリマー（Ａ１ａ）及び（Ａ１ｂ）の混合物が、メタクリル酸メチルを少なくとも５０重量％含むコポリマーから選択される、請求項１から６の何れか一項に記載の組成物。
【請求項１０】
メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の分子量Ｍｗが少なくとも３０００００ｇ／ｍｏｌである、請求項９に記載の組成物。
【請求項１１】
メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の分子量Ｍｗが２０００００００ｇ／ｍｏｌ未満である、請求項９に記載の組成物。
【請求項１２】
メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の分子量Ｍｗが１００００００ｇ／ｍｏｌ〜１２００００００ｇ／ｍｏｌである、請求項９に記載の組成物。
【請求項１３】
（メタ）アクリルコポリマー（Ａ１）又は２種の（メタ）アクリルコポリマー（Ａ１ａ）及び（Ａ１ｂ）の混合物のガラス転移温度Ｔｇが、６０℃〜１０５℃、更により好ましくは６５℃〜１００℃である、請求項１から１２の何れか一項に記載の組成物。
【請求項１４】
（メタ）アクリルコポリマー（Ａ１）又は２種の（メタ）アクリルコポリマー（Ａ１ａ）及び（Ａ１ｂ）の混合物のガラス転移温度Ｔｇが、７０℃〜１００℃である、請求項１から１２の何れか一項に記載の組成物。
【請求項１５】
ハロゲン含有熱可塑性ポリマーが、少なくとも５０重量％の塩化ビニル単位を含む塩化ビニルのホモ又はコポリマーから選択される、請求項１から４の何れか一項に記載の組成物。
【請求項１６】
組成物Ｐ１をハロゲン含有ポリマー及びフィラー（Ｆ）又は（Ｆ２）と混合する工程を含む、請求項１から１５に記載の組成物を調製する方法において、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含み、
（メタ）アクリルコポリマーのガラス転移温度Ｔｇが１０５℃未満であり、フィラー（Ｆ）又は（Ｆ１）及び（Ｆ２）の併せた量がハロゲン含有熱可塑性ポリマーに対して１ｐｈｒ〜２５０ｐｈｒであることを特徴とする、方法。
【請求項１７】
２種の組成物Ｐ１及びＰ２を混合する工程を含む、請求項１から１５に記載の組成物を調製する方法において、
組成物Ｐ１が、（メタ）アクリルコポリマー（Ａ１）又は２種の（メタ）アクリルコポリマー（Ａ１ａ）及び（Ａ１ｂ）の混合物とフィラーＦ又はＦ１とを含み、
組成物Ｐ２がハロゲン含有ポリマーとフィラーＦ又はＦ２とを含むことを特徴とし、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラーＦ又はＦ１及びＦ２の併せた量が、ハロゲン含有熱可塑性ポリマーに対して１ｐｈｒ〜２５０ｐｈｒであることを特徴とする、方法。
【請求項１８】
組成物Ｐ１が、
ａ）少なくとも１種の（メタ）アクリルコポリマー（Ａ１）又は２種の（メタ）アクリルコポリマー（Ａ１ａ）及び（Ａ１ｂ）の混合物を少なくとも１種のフィラー（Ｆ）又は（Ｆ１）と混合する
工程を含む製造方法によって得られ、
工程ａ）における（メタ）アクリルコポリマー（Ａ１）又は２種の（メタ）アクリルコポリマー（Ａ１ａ）及び（Ａ１ｂ）の混合物とフィラー（Ｆ）又は（Ｆ１）が水性相中の分散体の形態であることを特徴とする、請求項１６又は１７に記載の方法。
【請求項１９】
組成物Ｐ１が、
ａ）少なくとも１種の（メタ）アクリルコポリマー（Ａ１）又は２種の（メタ）アクリルコポリマー（Ａ１ａ）及び（Ａ１ｂ）の混合物を少なくとも１種のフィラー（Ｆ）又は（Ｆ１）と混合し、
ｂ）ａ）において得られた混合物を回収し、
ｃ）工程ｂ）の回収された混合物を乾燥させる
工程を含む製造方法によって得られ、
工程ａ）における（メタ）アクリルコポリマー（Ａ１）又は２種の（メタ）アクリルコポリマー（Ａ１ａ）及び（Ａ１ｂ）の混合物と鉱物フィラーが水性相中の分散体の形態であることを特徴とする、請求項１６又は１７に記載の方法。
【請求項２０】
組成物Ｐ１が、（メタ）アクリルコポリマー（Ａ１）又は２種の（メタ）アクリルコポリマー（Ａ１ａ）及び（Ａ１ｂ）の混合物とフィラーとからなる完全組成物Ｐ１に対して、１重量％〜５０重量％、好ましくは２重量％〜５０重量％、より好ましくは５重量％〜５０重量％のフィラー（Ｆ）又は（Ｆ１）を含むことを特徴とする、請求項１６から１９の何れか一項に記載の方法。
【請求項２１】
組成物Ｐ１が粉末の形態であることを特徴とする、請求項１６から１０の何れか一項に記載の方法。
【請求項２２】
組成物Ｐ１が、１μｍ〜５００μｍの体積メジアン粒径Ｄ５０を有する粉末の形態であることを特徴とする、請求項１６から２１の何れか一項に記載の方法。
【請求項２３】
組成物Ｐ１が、１種の（メタ）アクリルコポリマー（Ａ１）又は２種の（メタ）アクリルコポリマー（Ａ１ａ）及び（Ａ１ｂ）の混合物を少なくとも１種のフィラー（Ｆ）又は（Ｆ１）と共に含む組成物Ｐ１全体にわたって大きな変動を持たない均一な粉末であり、組成物Ｐ１の変動がＰ１から採取されたＰ１の１重量％サンプルの全体組成物Ｐ１に対して３０％未満であることを特徴とする、請求項１６から２２の何れか一項に記載の方法。
【請求項２４】
組成物Ｐ１の各粉末粒子又は粒が、（メタ）アクリルコポリマー（Ａ１）又は２種の（メタ）アクリルコポリマー（Ａ１ａ）及び（Ａ１ｂ）の混合物とフィラーの二成分を含むことを特徴とする、請求項２１から２３の何れか一項に記載の方法。
【請求項２５】
メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の分子量Ｍｗが１００００００ｇ／ｍｏｌ〜１２００００００ｇ／ｍｏｌであることを特徴とする、請求項１６から２４の何れか一項に記載の方法。
【請求項２６】
（メタ）アクリルコポリマー（Ａ１）又は２種の（メタ）アクリルコポリマー（Ａ１ａ）及び（Ａ１ｂ）の混合物のガラス転移温度Ｔｇが６０℃〜１０５℃、更により好ましくは６５℃〜１００℃であることを特徴とする、請求項１６から２４の何れか一項に記載の方法。
【請求項２７】
組成物Ｐ２が１ｐｈｒ〜２５０ｐｈｒのフィラー（Ｆ２）を含むことを特徴とする、請求項１７に記載の方法。
【請求項２８】
（メタ）アクリルコポリマー（Ａ１）又は２種の（メタ）アクリルコポリマー（Ａ１ａ）及び（Ａ１ｂ）の混合物とフィラーＦ又はＦ１とを含む組成物Ｐ１の、ハロゲン含有ポリマーとフィラー（Ｆ）又は（Ｆ２）とを含む組成物の溶融時間を減少させるための使用において、（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラーＦ又は２種のフィラー（Ｆ１）及び（Ｆ２）の混合物の量がハロゲン含有熱可塑性ポリマーに対して１ｐｈｒ〜２５０ｐｈｒであることを特徴とする、使用。
【請求項２９】
（メタ）アクリルコポリマー（Ａ１）又は２種の（メタ）アクリルコポリマー（Ａ１ａ）及び（Ａ１ｂ）の混合物とフィラーＦ１とを含む組成物Ｐ１の、ハロゲン含有ポリマーとフィラーＦ２とを含む組成物Ｐ２の溶融時間を減少させるための使用において、（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、２種のフィラー（Ｆ１）及び（Ｆ２）の量がハロゲン含有熱可塑性ポリマーに対して１ｐｈｒ〜２５０ｐｈｒであることを特徴とする、使用。
【請求項３０】
請求項１から１５の何れか一項に記載の組成物又は請求項１６から２７の何れか一項に記載の方法によって調製された組成物を含む物品。
【請求項３１】
物品が、形状品、パイプ、サイディング、フローリングフィルム又はシートであることを特徴とする、請求項３０に記載の物品。
【発明の詳細な説明】
【技術分野】
【０００１】
本発明は、ポリマー加工助剤、その組成物及びその調製方法並びにその使用に関する。
【０００２】
特に、本発明は、フィラーを含むハロゲン含有熱可塑性ポリマーのためのポリマー加工助剤とその使用に関する。
【０００３】
より詳細には、本発明は、ポリマー加工助剤を含み、フィラーを含むハロゲン含有ポリマー組成物、その組成物及びその調製方法に関する。
【背景技術】
【０００４】
［技術的課題］
フィラーは、一般に熱可塑性ポリマー組成物に使用され、特に様々な理由からハロゲン化ポリマー組成物に使用される。フィラーは組成物を伸長させ、剛性と強度を増大させ、サイクルタイムを短縮することができる。フィラーはダイのハングアップを防ぎ、分解生成物を中和する。フィラーはまた色、不透明度及び伝導性を付与するために使用することができ、あるいはフィラーは配合物の他の成分より安価であるため、これを組成物のコストを低下させる低コスト材料として使用することができる。
【０００５】
しかし、フィラーの添加は、ポリマー組成物の溶融特性を変化させる場合がある。良好な物理的性質を得るためには、適切な溶融が必要である。
【０００６】
特定の特性（例えば、幾つかの特性を挙げると、ポリマー組成、ガラス転移温度又は特定の分子量範囲）を有するポリマーを含むするポリマー組成物は、一般に熱可塑性ポリマー組成物のための添加剤として、特にハロゲン化ポリマー組成物において、これら様々なポリマー又はプラスチック樹脂の加工挙動を向上させ又はそれらの性能を改善するために使用される。そのため、これらの添加剤は加工助剤とも呼ばれる。
【０００７】
ポリマー組成物添加剤は、一般に熱可塑性ポリマー組成物、特にハロゲン化ポリマー組成物と相溶性がある。
【０００８】
一般に熱可塑性ポリマー組成物、特にハロゲン化ポリマー組成物中の少量の加工助剤は、一般に前記熱可塑性ポリマー組成物、特にハロゲン化ポリマー組成物の溶融過程の促進を通して加工特性を改善しうる。
【０００９】
組成物にフィラーが添加される場合、フィラーを含まない組成物に使用される加工助剤は、特に組成物の溶融効率の点であるが衝撃強度の点においても、フィラーを含む組成物において同じ性能を有していない。
【００１０】
本発明の目的は、フィラーを含むハロゲン化ポリマー組成物のための加工助剤として作用するポリマー組成物を提案することである。
【００１１】
本発明の目的は、最終組成物中のフィラーの比率とは無関係に、フィラーを含むハロゲン化ポリマー組成物のための加工助剤として作用するポリマー組成物を提案することでもある。
【００１２】
本発明の目的はまた、フィラーを含むハロゲン化ポリマー組成物の溶融挙動、特に溶融速度を最適化するために使用することができるポリマー組成物を有することである。
【００１３】
本発明の別の目的は、フィラーを含むハロゲン化ポリマー組成物中のフィラーの比率に依存する加工助剤として作用するポリマー組成物の変化を回避することである。
【００１４】
本発明の更なる目的は、溶融効率に影響を与えることなく低コスト成分を添加することにより、フィラーを含むハロゲン化ポリマー組成物のための加工助剤として作用するポリマー組成物の価格を低減させることである。
【００１５】
本発明の更に別の目的は、フィラーを含むハロゲン化ポリマー組成物のための加工助剤として作用するポリマー組成物を製造する方法である。
【００１６】
また別の目的は、フィラーを含むハロゲン化ポリマー組成物の溶融挙動を増加させるために使用することができるポリマー組成物を調製する方法を有することである。
【００１７】
また更なる目的は、フィラーの比率とは無関係に容易に加工可能であり、同じ（メタ）アクリル加工助剤を有する、フィラーを含むハロゲン化ポリマー組成物を得ることである。
【００１８】
本発明の別の更なる目的は、フィラーを含むハロゲン化ポリマー組成物の溶融挙動、特に溶融速度を最適化するために使用することができ、有意な形で衝撃性能に影響を及ぼすことはないポリマー組成物を有することでもあり、後者はレベルを保つか又は５０％未満の減少を意味する。
【００１９】
［発明の背景］従来技術
文献ＵＳ２００９／０１１１９１５には、フィラーが多い組成物において使用するためのアクリルコポリマーが開示されている。特に、その文献には、７０重量％〜９５重量％のフィラー、１重量％〜１５重量％のＰＶＣ及び０．５重量％〜４重量％のアクリルコポリマーを含むするフローリング用組成物として、あるいは１５重量％〜３５重量％のフィラー、５０重量％〜９５重量％のＰＶＣ及び０．２５〜６重量％のアクリルコポリマーを含むサイディング又は配管用の組成物として、フィラーを含むポリ塩化ビニル（ＰＶＣ）材料が開示されている。
【００２０】
文献ＷＯ２０１０／０９９１６０には、複合ポリマー改質剤が開示されている。その文献には、９９重量％〜１重量％の無機フィラーと、１重量％〜９９重量％のポリマー加工助剤と、０重量％〜８０％の衝撃改質剤とからなる複合ポリマー改質剤が開示されている。
【００２１】
文献ＵＳ３３７３２２９には、ビニルポリマー組成物が開示されている。その組成物は、ポリ塩化ビニルとメタクリル酸メチルの高分子量ポリマー又はメタクリル酸メチルと少量のアクリル酸アルキルのコポリマーを加工助剤として含有する。組成物はフィラーを含有しているかも知れない。
【００２２】
文献ＵＳ４３２９２７６には、成形用配合成分が開示されている。その成形用配合成分は、配合成分組成物を含むポリ塩化ビニルをベースとする。その配合成分組成物は、好ましくは７０℃〜９０℃のＴｇを有し、好ましくはメタクリル酸メチルとメタクリル酸ブチルを５０／５０〜８５／１５の割合で含む４０〜８５重量％のアクリルポリマーを含有する。
【００２３】
文献ＵＳ２０１２／１８９８３７には、ビニル発泡体押出のためのアクリル加工助剤が開示されている。そのアクリル加工助剤は、好ましくは６０℃未満のＴｇを有するアクリルコポリマーである。実施例では、メタクリル酸メチル（７０％）とアクリル酸ブチル（３０％）のコポリマーが開示されている。使用されたアクリルコポリマーはフィラーを含有していない。
【００２４】
ハロゲン含有熱可塑性ポリマーと（メタ）アクリルコポリマーをフィラーと共に含み、フィラーの一部が（メタ）アクリルコポリマーを含む組成物に加えられ、フィラーの一部がハロゲン含有熱可塑性ポリマーを含む組成物に加えられる、フィラーを含むポリマー組成物は、何れの先行技術文献にも開示されていない。
【発明の概要】
【００２５】
驚くべきことに、
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物において、（メタ）アクリルコポリマー（Ａ１）のガラス転移温度Ｔｇが１０５℃未満であり、フィラー（Ｆ）又は２種のフィラー（Ｆ１）及び（Ｆ２）の混合物の量がハロゲン含有熱可塑性ポリマーに対して１ｐｈｒ〜２５０ｐｈｒであることを特徴とする組成物が、短い溶融時間を有する組成物となることが見出された。
【００２６】
驚くべきことに、
ａ）（メタ）アクリルコポリマー（Ａ１）又は（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物を調製する方法であって、
組成物Ｐ１をハロゲン含有ポリマーとフィラー（Ｆ）又は（Ｆ２）と混合する工程を含む方法において、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含み、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラー（Ｆ１）及び（Ｆ２）の併せた量が、ハロゲン含有熱可塑性ポリマーに対して１ｐｈｒ〜２５０ｐｈｒであることを特徴とする方法が、短い溶融時間の組成物をもたらすことがまた見出された。
【００２７】
驚くべきことに、
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物を調製する方法であって、
２種の組成物Ｐ１及びＰ２を混合する工程を含む方法において、
組成物Ｐ１が、（メタ）アクリルコポリマー（Ａ１）又は２種の（メタ）アクリルコポリマー（Ａ１ａ）及び（Ａ１ｂ）の混合物とフィラーＦ１とを含み、
組成物Ｐ２が、ハロゲン含有ポリマーとフィラーＦ２とを含み、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラー（Ｆ１）及び（Ｆ２）の併せた量が、ハロゲン含有熱可塑性ポリマーに対して１ｐｈｒ〜２５０ｐｈｒであることを特徴とする方法が、短い溶融時間の組成物をもたらすことがまた見出された。
【００２８】
驚くべきことに、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含む組成物Ｐ１を使用して、ハロゲン含有ポリマーとフィラー（Ｆ）又は（Ｆ２）とを含む組成物の溶融時間を減少させることができることがまた見出され、ここで、（メタ）アクリルコポリマーのガラス転移温度Ｔｇが１０５℃未満であり、フィラー（Ｆ）又は（Ｆ１）及び（Ｆ２）の併せた量が、ハロゲン含有熱可塑性ポリマーに対して１ｐｈｒ〜２５０ｐｈｒである。
【００２９】
驚くべきことに、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含む組成物Ｐ１を使用して、ハロゲン含有ポリマーとフィラー（Ｆ）又は（Ｆ２）とを含む組成物Ｐ２の溶融時間を減少させることができることがまた見出され、ここで、（メタ）アクリルコポリマーのガラス転移温度Ｔｇが１０５℃未満であり、フィラー（Ｆ）又は（Ｆ１）及び（Ｆ２）の併せた量が、ハロゲン含有熱可塑性ポリマーに対して１ｐｈｒ〜２５０ｐｈｒである。
【発明を実施するための形態】
【００３０】
第一の態様によれば、本発明は、
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物において、（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラー（Ｆ）又は２種のフィラー（Ｆ１）及び（Ｆ２）の混合物の量がハロゲン含有熱可塑性ポリマーに対して１ｐｈｒ〜２５０ｐｈｒであることを特徴とする組成物に関する。
【００３１】
第二の態様では、本発明は、
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物を調製する方法であって、
組成物Ｐ１をハロゲン含有ポリマーとフィラー（Ｆ）又は（Ｆ２）と混合する工程を含む方法において、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含み、
（メタ）アクリルコポリマー又は２種の（メタ）アクリルコポリマー（Ａ１ａ）及び（Ａ１ｂ）の混合物のガラス転移温度Ｔｇが１０５℃未満であり、フィラー（Ｆ）又は（Ｆ１）及び（Ｆ２）の併せた量が、ハロゲン含有熱可塑性ポリマーに対して１ｐｈｒ〜２５０ｐｈｒであることを特徴とする方法に関する。
【００３２】
第三の態様では、本発明は、
ａ）（メタ）アクリルコポリマー（Ａ１）又は２種の（メタ）アクリルコポリマー（Ａ１ａ）及び（Ａ１ｂ）の混合物
ｂ）フィラー（Ｆ）又は２種のフィラー（Ｆ１）及び（Ｆ２）の混合物
ｃ）ハロゲン含有熱可塑性ポリマー
を含む組成物を調製する方法であって、
２種の組成物Ｐ１及びＰ２を混合する工程を含む方法において、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含み、
組成物Ｐ２が、ハロゲン含有ポリマーとフィラー（Ｆ）又は（Ｆ２）とを含み、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラー（Ｆ）又は（Ｆ１）及び（Ｆ２）の併せた量が、ハロゲン含有熱可塑性ポリマーに対して１ｐｈｒ〜２５０ｐｈｒであることを特徴とする方法に関する。
【００３３】
第四の態様では、本発明は、ハロゲン含有ポリマーとフィラー（Ｆ）又は（Ｆ２）とを含む組成物の溶融時間を減少させるために使用することができる（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含む組成物Ｐ１の使用に関し、ここで、（メタ）アクリルコポリマー又は２種の（メタ）アクリルコポリマー（Ａ１ａ）及び（Ａ１ｂ）の混合物のガラス転移温度Ｔｇが１０５℃未満であり、フィラー（Ｆ）又は（Ｆ１）及びＦ２の併せた量がハロゲン含有熱可塑性ポリマーに対して１ｐｈｒ〜２５０ｐｈｒである。
【００３４】
第五の態様では、本発明は、ハロゲン含有ポリマーとフィラーＦ２とを含む組成物の溶融時間を減少させるための（メタ）アクリルコポリマー（Ａ１）又は２種の（メタ）アクリルコポリマー（Ａ１ａ）及び（Ａ１ｂ）の混合物とフィラーＦ１とを含む組成物Ｐ１の使用に関し、ここで、（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラーＦ１及びＦ２の併せた量がハロゲン含有熱可塑性ポリマーに対して１ｐｈｒ〜２５０ｐｈｒである。
【００３５】
使用される「コポリマー」という用語は、ポリマーが少なくとも２種の異なるモノマーからなることを意味する。
【００３６】
使用される「（メタ）アクリル」という用語は、あらゆる種類のアクリル及びメタクリルモノマーを意味する。
【００３７】
使用される「（メタ）アクリルポリマー」という用語は、（メタ）アクリルポリマーが、（メタ）アクリルポリマーの５０重量％以上を構成する（メタ）アクリルモノマーを含むポリマーを本質的に含むことを意味する。
【００３８】
使用される「多段階ポリマー」とは、多段階重合プロセスによって逐次的な形で形成されるポリマーを意味する。好ましいものは、第一ポリマーが第一段階ポリマーであり、第二ポリマーが第二段階ポリマーである多段階乳化重合プロセス、すなわち第二ポリマーが第一エマルションポリマーの存在下で乳化重合によって形成されるものである。
【００３９】
使用される「分散体」という用語は、連続液相と該連続相にわたって分散した不連続固相を有するコロイド系を意味する。
【００４０】
使用される「エマルション」という用語は、液体連続相中の液体不連続相の液／液混合物を意味する。
【００４１】
使用される「ＰＶＣ」という用語は、少なくとも５０重量％の塩化ビニルを含むコポリマー又はホモポリマーの形態のポリ塩化ビニルであると理解される。
【００４２】
使用される「フィラー」という用語は、性質を向上させ、及び／又はコストを低減するためにポリマーに添加される固体増量剤であると理解される。
【００４３】
「ｐｈｒ」という略語は、樹脂１００部当たりの部を意味する。例えば、ＰＶＣ配合物中の１５ｐｈｒのフィラーは、１５ｋｇのフィラーが１００ｋｇのＰＶＣに添加されることを意味する。
【００４４】
本発明の組成物に関し、該組成物は、ハロゲン含有熱可塑性ポリマーに対して１ｐｈｒ〜２５０ｐｈｒのフィラー（Ｆ）又は２種のフィラー（Ｆ１）及び（Ｆ２）の混合物を含む。
【００４５】
好ましくは、本発明の組成物は、ハロゲン含有熱可塑性ポリマーに対して、２ｐｈｒより多いフィラー（Ｆ）又は２種のフィラー（Ｆ１）及び（Ｆ２）の混合物を含む。
【００４６】
より好ましくは、本発明の組成物は、ハロゲン含有熱可塑性ポリマーに対して、２ｐｈｒ〜２００ｐｈｒ、更により好ましくは３ｐｈｒ〜１８０ｐｈｒ、有利には４ｐｈｒ〜１５０ｐｈｒ、より有利には５ｐｈｒ〜１２０ｐｈｒ、最も有利には５ｐｈｒ〜１００ｐｈｒのフィラー（Ｆ）又は２種のフィラー（Ｆ１）及び（Ｆ２）の混合物を含む。
【００４７】
本発明に係るポリマー組成物又は組成物は、０．０１ｐｈｒ〜２０ｐｈｒ、好ましくは０．０５〜１７ｐｈｒ、より好ましくは０．１ｐｈｒ〜１５ｐｈｒ、有利には０．１５ｐｈｒ〜１２ｐｈｒ、より有利には０．１５ｐｈｒ〜１０ｐｈｒの（メタ）アクリルコポリマー（Ａ１）又は２種の（メタ）アクリルコポリマー（Ａ１ａ）及び（Ａ１ｂ）の混合物を含む。
【００４８】
第一の最も有利な実施態様では、本発明に係る組成物は、０．１５ｐｈｒ〜９ｐｈｒの（メタ）アクリルコポリマー（Ａ１）又は２種の（メタ）アクリルコポリマー（Ａ１ａ）及び（Ａ１ｂ）の混合物を含む。
【００４９】
第二の最も有利な実施態様では、本発明に係る組成物は、０．１５ｐｈｒ〜４ｐｈｒの（メタ）アクリルコポリマー（Ａ１）又は２種の（メタ）アクリルコポリマー（Ａ１ａ）及び（Ａ１ｂ）の混合物を含む。
【００５０】
本発明によれば、フィラー（Ｆ）の一部又は２種のフィラー（Ｆ１）及び（Ｆ２）の混合物の一部が、（メタ）アクリルコポリマー（Ａ１）又は２種の（メタ）アクリルコポリマー（Ａ１ａ）及び（Ａ１ｂ）の混合物を含む組成物に加えられる。フィラー（Ｆ）の他の部分又は２種のフィラー（Ｆ１）及び（Ｆ２）の混合物の他の部分は、別個に組成物に添加されるか又は既にハロゲン含有熱可塑性ポリマーと共に存在する。「既にハロゲン含有熱可塑性ポリマーと共に存在する」とは、フィラー（Ｆ）の一部又は２種のフィラー（Ｆ１）及び（Ｆ２）の混合物の一部を含む（メタ）アクリルコポリマー（Ａ１）又は２種の（メタ）アクリルコポリマー（Ａ１ａ）及び（Ａ１ｂ）の混合物が添加される前に前記フィラー（Ｆ）の他の部分又は２種のフィラー（Ｆ１）及び（Ｆ２）の混合物の一部が、ハロゲン含有熱可塑性ポリマーに添加されることを意味する。
【００５１】
本発明の変形態様によれば、フィラー（Ｆ）又は２種のフィラー（Ｆ１）及び（Ｆ２）の混合物の一部が、（メタ）アクリルコポリマー（Ａ１）又は２種の（メタ）アクリルコポリマー（Ａ１ａ）及び（Ａ１ｂ）の混合物を含む組成物に添加され、フィラー（Ｆ）又は２種のフィラー（Ｆ１）及び（Ｆ２）の混合物の別の部分がハロゲン含有熱可塑性ポリマーを含む組成物に添加される。
【００５２】
好ましくは、別個に組成物に添加されるか又は既にハロゲン含有熱可塑性ポリマーと共に存在するフィラー（Ｆ）又は２種のフィラー（Ｆ１）及び（Ｆ２）の混合物の部分は、（メタ）アクリルコポリマー（Ａ１）又は（メタ）アクリルコポリマー（Ａ１ａ）及び（Ａ１ｂ）の混合物を含む組成物に添加されるフィラー（Ｆ）又は２種のフィラー（Ｆ１）及び（Ｆ２）の混合物の部分を量的に超える。
【００５３】
（メタ）アクリルコポリマー（Ａ１）又は２種の（メタ）アクリルコポリマー（Ａ１ａ）及び（Ａ１ｂ）に関し、それは、メタクリル酸メチル由来のポリマー単位を少なくとも５０重量％含む（メタ）アクリルコポリマーである。
【００５４】
より好ましくは、ポリマー（Ａ１）は、ポリマー（Ａ１）が１０５℃未満のガラス転移温度を有する限り、メタクリル酸メチルと共重合可能なコモノマー（一又は複数種）を含む。
【００５５】
より好ましくは、２種の（メタ）アクリルコポリマー（Ａ１ａ）及び（Ａ１ｂ）は、２種の（メタ）アクリルコポリマー（Ａ１ａ）及び（Ａ１ｂ）の混合物が１０５℃未満のガラス転移温度を有する限り、メタクリル酸メチルと共重合可能なコモノマー（一又は複数種）を含む。
【００５６】
コポリマー（Ａ１）、（Ａ１ａ）及び（Ａ１ｂ）中のコモノマー（一又は複数種）は、好ましくは（メタ）アクリル及び／又はビニルモノマーから選択される。
【００５７】
（メタ）アクリルコポリマー（Ａ１）、（Ａ１ａ）及び（Ａ１ｂ）中の（メタ）アクリルコモノマーは、（メタ）アクリル酸Ｃ１〜Ｃ１２アルキルから選択されるモノマーを含む。ビニルコモノマーは、スチレン及び置換スチレンから選択されるモノマーを含む。更により好ましくは、ポリマー（Ａ１）中の（メタ）アクリルコモノマーは、メタクリル酸Ｃ１〜Ｃ４アルキルモノマー及び／又はアクリル酸Ｃ１〜Ｃ８アルキルモノマーを含む。
【００５８】
最も好ましくは、（メタ）アクリルコポリマー（Ａ１）又は２種の（メタ）アクリルコポリマー（Ａ１ａ）及び（Ａ１ｂ）のアクリル又はメタクリルコモノマーは、（メタ）アクリルコポリマー（Ａ１）又は２種の（メタ）アクリルコポリマー（Ａ１ａ）及び（Ａ１ｂ）の混合物が１０５℃未満のガラス転移温度を有している限り、アクリル酸メチル、アクリル酸プロピル、アクリル酸イソプロピル、アクリル酸ブチル、アクリル酸ｔｅｒｔ−ブチル、メタクリル酸メチル、メタクリル酸エチル、メタクリル酸ブチル及びそれらの混合物から選択される。
【００５９】
好ましくは、（メタ）アクリルコポリマー（Ａ１）は、メタクリル酸メチル由来のポリマー単位を多くとも９０重量％、より好ましくは多くとも８５重量％、有利には多くとも８１重量％含む。
【００６０】
特定の実施態様では、（メタ）アクリルコポリマー（Ａ１）は、メタクリル酸メチルとアクリル酸エチル及び／又はアクリル酸ブチルとのコポリマーである。
【００６１】
より好ましくは、メタクリル酸メチル由来のポリマー単位を少なくとも５０重量％含む、（メタ）アクリルポリマー（Ａ１）のガラス転移温度Ｔｇ又は２種の（メタ）アクリルコポリマー（Ａ１ａ）及び（Ａ１ｂ）の混合物の平均ガラス転移温度Ｔｇは、６０℃〜１０５℃、更により好ましくは６５℃〜１００℃、有利には７０℃〜１００℃である。
【００６２】
ガラス転移温度Ｔｇは、例えば熱機械分析（ＤＭＡ）のような動的方法によって推定することができる。
【００６３】
好ましくは、メタクリル酸メチル由来のポリマー単位を少なくとも５０重量％含む、（メタ）アクリルコポリマー（Ａ１）又は２種の（メタ）アクリルコポリマー（Ａ１ａ）及び（Ａ１ｂ）の質量平均分子量Ｍｗは、少なくとも３０００００ｇ／ｍｏｌ、好ましくは少なくとも５０００００ｇ／ｍｏｌ、より好ましくは少なくとも７５００００ｇ／ｍｏｌ、有利には少なくとも１００００００ｇ／ｍｏｌ、最も有利には少なくとも１５０００００ｇ／ｍｏｌである。
【００６４】
好ましくは、メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の質量平均分子量Ｍｗは、２０００００００ｇ／ｍｏｌ未満、好ましくは１５００００００ｇ／ｍｏｌ未満、より好ましくは１２００００００ｇ／ｍｏｌ未満、有利には１０００００００ｇ／ｍｏｌ未満、最も有利には９００００００ｇ／ｍｏｌ未満である。
【００６５】
より好ましくは、メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）の質量平均分子量Ｍｗは、３０００００ｇ／ｍｏｌ〜２０００００００ｇ／ｍｏｌ、更により好ましくは５０００００ｇ／ｍｏｌ〜１５００００００ｇ／ｍｏｌ、更により好ましくは１００００００ｇ／ｍｏｌ〜１２００００００ｇ／ｍｏｌ、有利には１５０００００ｇ／ｍｏｌ〜１０００００００ｇ／ｍｏｌである。
【００６６】
メタクリル酸メチル由来のポリマー単位を少なくとも５０重量％含む（メタ）アクリルコポリマー（Ａ１）又は２種の（メタ）アクリルコポリマー（Ａ１ａ）及び（Ａ１ｂ）は、好ましくは乳化重合によって調製され、（メタ）アクリルコポリマー（Ａ１）又は２種の（メタ）アクリルコポリマー（Ａ１ａ）及び（Ａ１ｂ）の球状ポリマー粒子の水性分散体となる。
【００６７】
（メタ）アクリルコポリマー（Ａ１）又は２種の（メタ）アクリルコポリマー（Ａ１ａ）及び（Ａ１ｂ）の混合物を含む球状ポリマー粒子の水性分散体の調製方法の可能な変形態様は、多段階プロセスを使用することによる。
【００６８】
多段階プロセスの１段階の間に（メタ）アクリルコポリマー（Ａ１）が調製される。
【００６９】
２種の（メタ）アクリルコポリマー（Ａ１ａ）及び（Ａ１ｂ）の混合物もまた多段階プロセスによって調製することができる。多段階プロセスの１段階の間に（メタ）アクリルコポリマー（Ａ１ａ）が調製され、別の段階の間に（メタ）アクリルコポリマー（Ａ１ｂ）が調製される。
【００７０】
球状ポリマー粒子に関し、それは、２０ｎｍ〜５００ｎｍの重量平均粒径を有する。好ましくは、ポリマーの重量平均粒径は、５０ｎｍ〜４００ｎｍ、より好ましくは７５ｎｍ〜３５０ｎｍ、有利には８０ｎｍ〜３００ｎｍである。
【００７１】
フィラー（Ｆ）、（Ｆ１）及び／又は（Ｆ２）に関し、それは無機フィラー又は鉱物フィラーである。
【００７２】
鉱物フィラーに関し、ガラス繊維、中空ガラス微小球、無機化合物、例えば鉱物及び塩、例えば炭酸カルシウム（ＣａＣＯ３）、シリカ、ケイ酸塩、例えばケイ酸カルシウム又はメタケイ酸カルシウム、クレー、例えばベントナイト、マイカ、タルク、アルミナ三水和物、水酸化マグネシウム、金属酸化物、又はそれらの２種以上の組み合わせを挙げることができる。
【００７３】
好ましくは、鉱物フィラーは、炭酸カルシウム、二酸化チタン又は焼成クレー、シリカ（ヒュームド又は沈降）、クレー、モンモリロナイト（ナノクレー）、ゼオライト、パーライト又はスラリーとして得ることができる任意の他のタイプの無機材料から選択される。
【００７４】
より好ましくは、フィラー（Ｆ）又は２種のフィラー（Ｆ１）及び（Ｆ２）の混合物の一部は、炭酸カルシウム、焼成クレー、シリカ（ヒュームド又は沈降）、クレー、モンモリロナイト（ナノクレー）、ゼオライト又はパーライトから選択される鉱物フィラーである。
【００７５】
更により好ましくは、鉱物フィラーは、炭酸カルシウム、焼成クレー、シリカ（ヒュームド又は沈降）、クレー、モンモリロナイト（ナノクレー）、ゼオライト又はパーライトから選択される。
【００７６】
更により好ましい実施態様では、鉱物フィラーは炭酸カルシウム（ＣａＣＯ３）である。
【００７７】
有利には、炭酸カルシウムは、沈降炭酸カルシウム（ＰＣＣ）、粉砕天然炭酸カルシウム（ＧＣＣ）又は沈降炭酸カルシウムのナノサイズ粒子（ＮＰＣＣ）から選択される。
【００７８】
鉱物フィラーはまたスラリーの形態でありうる。
【００７９】
好ましくは、少なくとも１種の（メタ）アクリルコポリマー（Ａ１）又は２種の（メタ）アクリルコポリマー（Ａ１ａ）及び（Ａ１ｂ）の混合物と混合されるフィラー（Ｆ）又は（Ｆ２）はスラリーの形態である。
【００８０】
鉱物フィラーのスラリーに関し、それは、好ましくは５重量％〜９０重量％、有利には５０重量％〜８０重量％の固形分を有する鉱物フィラーの水分散体である。この水分散体は、有利にはスラリーの品質（安定性、粘度又はホストポリマーマトリックスとの相溶性）を改善することができる任意の特定の界面活性剤、分散剤、添加剤又はフィラー表面処理を含みうる。
【００８１】
ハロゲン含有ポリマーに関し、以下のものを挙げることができる：
【００８２】
−  塩化ビニル（ＰＶＣ）及び塩化ビニリデン（ＰＶＤＣ）のホモポリマー及びコポリマー、その構造中に塩化ビニル単位を含むビニル樹脂、例えば塩化ビニルのコポリマー及び脂肪族酸のビニルエステル、特に酢酸ビニル、塩化ビニルとアクリル及びメタクリル酸のエステル及びアクリロニトリルとのコポリマー、塩化ビニルとジエン化合物及び不飽和ジカルボン酸又はその無水物とのコポリマー、例えば塩化ビニルとマレイン酸ジエチル、フマル酸ジエチル又は無水マレイン酸とのコポリマー、塩化ビニルの後塩素化ポリマー及びコポリマー、塩化ビニルと塩化ビニリデンの不飽和アルデヒド、ケトン等、例えばアクロレイン、クロトンアルデヒド、ビニルメチルケトン、ビニルメチルエーテル、ビニルイソブチルエーテル等とのコポリマー；塩化ビニリデンのポリマーと塩化ビニル及び他の重合性化合物とのそのコポリマー；
【００８３】
−  クロロ酢酸ビニル及びジクロロジビニルエーテルのポリマー；カルボン酸ビニル、例えば酢酸ビニル、プロピオン酸ビニル、酪酸ブチルの塩素化ポリマー、アクリル酸とα−置換アクリル酸、例えばメタクリル酸、ニトリル、アミド、アルキルエステル、例えばアクリロニトリル、（メタ）アクリルアミド、（メタ）アクリル酸メチル、アクリル酸ブチル、アクリル酸エチル、アクリル酸２−エチルヘキシルの塩素化ポリマーエステル；
【００８４】
−  ビニル芳香族誘導体、例えばスチレン、ジクロロスチレンのポリマー；塩素化ゴム；
【００８５】
−  オレフィン、例えばエチレン、プロペン、１−ブテン、（２．２．１）ビシクロヘプテン−２、（２．２．１）ビシクロヘプタ−ジエン−２，５の塩素化ポリマー；
【００８６】
−  クロロブタジエンのポリマー及び後塩素化ポリマーと塩化ビニルとのそのコポリマー、塩素化天然及び合成ゴム、並びにこれらのポリマーの相互の又は他の重合性化合物との混合物。
【００８７】
−  ハロゲン含有ポリマー部分が（メタ）アクリルホモ又はコポリマー上にグラフトされている、架橋されていてもいなくてもよい粒子形態の、グラフト化ハロゲン含有コポリマー。
【００８８】
好ましくは、ハロゲン含有ポリマーは熱可塑性ポリマーであり、エラストマーポリマーではない。熱可塑性ポリマーのガラス転移温度（示差走査熱量測定によって測定）は、少なくとも４０℃、好ましくは５０℃である。
【００８９】
好ましくは、ハロゲン含有ポリマー中のハロゲンはフッ素又は塩素から選択され、有利にはハロゲンは塩素である。
【００９０】
塩素含有ポリマーは、塩化ビニルのホモポリマー、例えばポリ塩化ビニル、ポリ塩化ビニリデン、塩素化ポリ塩化ビニル、後塩素化ポリ塩化ビニル、及び４０％までの酢酸ビニル、酪酸ビニル、塩化ビニリデン、プロピレン、メタクリル酸メチル等のコモノマーとの塩化ビニルモノマーの重合によって形成されるコポリマー、並びに塩素化ポリエチレン、アクリロニトリル、ブタジエン、スチレンのターポリマー、メタクリル酸メチル、ブタジエン、スチレンのターポリマーなどの他のポリマーを含む塩素含有ポリマー；ポリアクリレート樹脂、ポリメチルメタクリレート樹脂及びアクリル酸アルキル、メタクリル酸メチル、ブタジエンのターポリマーから選択されるポリマー又はポリマー混合物から選択され、好ましくは塩素含有ポリマーはポリ塩化ビニル又は後塩素化ポリ塩化ビニルである。
【００９１】
好ましくは、塩素含有ポリマーは、塩化ビニル（ＶＣ）のホモポリマー及びコポリマーで、少なくとも５０重量％のＶＣ単位、好ましくは少なくとも７０重量％のＶＣ単位、より好ましくは少なくとも８０重量％のＶＣ単位、有利には少なくとも８５重量％のＶＣ単位を含むもの；又はそれらの混合物から選択される。
【００９２】
本発明に係るポリマー組成物の製造方法に関し、それは、
組成物Ｐ１をハロゲン含有ポリマー及びフィラー（Ｆ）又は（Ｆ２）と混合する工程を含み、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含み、
（メタ）アクリルコポリマーのガラス転移温度Ｔｇが１０５℃未満であり、フィラー（Ｆ）又は（Ｆ１）及び（Ｆ２）の併せた量がハロゲン含有熱可塑性ポリマーに対して１ｐｈｒ〜２５０ｐｈｒであることを特徴とする。
【００９３】
フィラー（Ｆ１）及び（Ｆ２）は同じでも異なっていてもよい。フィラー（Ｆ１）及び（Ｆ２）が同じであれば、それらを単にフィラー（Ｆ）として一緒に見ることができ、それらの量は加算される。重要な点は、混合される組成物Ｐ１が既にフィラーを含んでいることである。
【００９４】
好ましくは、組成物Ｐ１のハロゲン含有ポリマー及びフィラーとの混合は、乾式混合によってなされる。好ましくは、乾式混合物はまた加熱される。
【００９５】
（メタ）アクリルコポリマー（Ａ１）、２種の（メタ）アクリルコポリマー（Ａ１ａ）及び（Ａ１ｂ）の混合物、ハロゲン含有ポリマー及び鉱物フィラーは、上に記載のものと同じである。
【００９６】
本発明に係るポリマー組成物の製造方法の変形態様に関し、それは、
２種の組成物Ｐ１及びＰ２を混合する工程を含み、
組成物Ｐ１が、（メタ）アクリルコポリマー（Ａ１）又は２種の（メタ）アクリルコポリマー（Ａ１ａ）及び（Ａ１ｂ）の混合物とフィラー（Ｆ１）とを含み、
組成物Ｐ２が、ハロゲン含有ポリマーとフィラーＦ２とを含み、
（メタ）アクリルコポリマー（Ａ１）又は２種の（メタ）アクリルコポリマー（Ａ１ａ）及び（Ａ１ｂ）の混合物のガラス転移温度Ｔｇが１０５℃未満であり、フィラーＦ１＋Ｆ２の量がハロゲン含有熱可塑性ポリマーに対して１ｐｈｒ〜２５０ｐｈｒであることを特徴とする。
【００９７】
フィラー（Ｆ１）及び（Ｆ２）は同じであっても異なっていてもよい。フィラー（Ｆ１）及び（Ｆ２）が同じであれば、それらを単にフィラー（Ｆ）として一緒に見ることができ、それらの量は、本発明に係る組成物中の全量を得るために加算される。重要な点は、混合される２種の組成物Ｐ１及びＰ２の各々が既にフィラーを含んでいることである。
【００９８】
好ましくは、２種の組成物Ｐ１及びＰ２の混合は、乾式混合によってなされる。好ましくは、乾式混合物はまた加熱される。
【００９９】
（メタ）アクリルコポリマー（Ａ１）、２種の（メタ）アクリルコポリマー（Ａ１ａ）及び（Ａ１ｂ）の混合物、ハロゲン含有ポリマー及び鉱物フィラーは、上に記載のものと同じである。
【０１００】
組成物Ｐ１の製造方法に関し、それは、
ａ）少なくとも１種の（メタ）アクリルコポリマー（Ａ１）又は２種の（メタ）アクリルコポリマー（Ａ１ａ）及び（Ａ１ｂ）の混合物を少なくとも１種のフィラー（Ｆ１）と混合する
工程を含み、
工程（ａ）における（メタ）アクリルコポリマー（Ａ１）又は２種の（メタ）アクリルコポリマー（Ａ１ａ）及び（Ａ１ｂ）の混合物と鉱物フィラーが水性相中の分散体の形態である。
【０１０１】
好ましくは、水性相中の分散体の形態の（メタ）アクリルコポリマー（Ａ１）又は２種の（メタ）アクリルコポリマー（Ａ１ａ）及び（Ａ１ｂ）の混合物は、乳化重合によって得られる。
【０１０２】
好ましくは、水性相中の分散体の形態のフィラーは、上述した鉱物フィラーのスラリーである。
【０１０３】
（メタ）アクリルコポリマー（Ａ１）及び鉱物フィラーは、上に記載のものと同じである。
【０１０４】
組成物Ｐ１の製造方法の変形態様に関し、それは、
ａ）少なくとも１種の（メタ）アクリルコポリマー（Ａ１）又は２種の（メタ）アクリルコポリマー（Ａ１ａ）及び（Ａ１ｂ）の混合物を少なくとも１種のフィラー（Ｆ）又は（Ｆ１）と混合する工程、
ｂ）ａ）で得られた混合物を回収する工程、
ｃ）工程ｂ）の回収された混合物を乾燥する工程
を含み、工程ａ）における（メタ）アクリルコポリマー（Ａ１）又は２種の（メタ）アクリルコポリマー（Ａ１ａ）及び（Ａ１ｂ）の混合物と鉱物フィラーが水性相中の分散体の形態である。
【０１０５】
回収するとは、水性相と固相との部分的な又は完全な分離を意味し、前記固相は（メタ）アクリルコポリマー（Ａ１）又は２種の（メタ）アクリルコポリマー（Ａ１ａ）及び（Ａ１ｂ）の混合物とフィラーとを含む。混合物の水性相と固相との完全な分離が、回収工程の間に既に行われている場合、更なる乾燥は必要ではない。つまり、換言すれば、混合物の回収と乾燥が同時に行われる。
【０１０６】
好ましくは、（メタ）アクリルコポリマー（Ａ１）又は２種の（メタ）アクリルコポリマー（Ａ１ａ）及び（Ａ１ｂ）の混合物とフィラーの回収は、噴霧乾燥、凍結乾燥又は凝集によってなされる。
【０１０７】
（メタ）アクリルコポリマー（Ａ１）、２種の（メタ）アクリルコポリマー（Ａ１ａ）及び（Ａ１ｂ）の混合物及びフィラーは、上に記載のものと同じである。
【０１０８】
有利には、フィラーを伴う（メタ）アクリルコポリマー（Ａ１）又は２種の（メタ）アクリルコポリマー（Ａ１ａ）及び（Ａ１ｂ）の混合物の回収は、噴霧乾燥によってなされる。
【０１０９】
乾燥後の（メタ）アクリルコポリマー（Ａ１）又は２種の（メタ）アクリルコポリマー（Ａ１ａ）及び（Ａ１ｂ）の混合物とフィラーとの混合物は、３重量％未満の湿度、好ましくは１．５重量％未満の湿度、より好ましくは１．２重量％未満の湿度を含む。
【０１１０】
噴霧乾燥の場合、（メタ）アクリルコポリマー（Ａ１）又は２種の（メタ）アクリルコポリマー（Ａ１ａ）及び（Ａ１ｂ）の混合物とフィラーとの混合物の分散体と、スラリー又は分散体フィラーを、混合物を噴霧乾燥装置に添加する前に混合することができる。また、回収工程中に、（メタ）アクリルコポリマー（Ａ１）又は２種の（メタ）アクリルコポリマー（Ａ１ａ）及び（Ａ１ｂ）の混合物とフィラーとの混合物の分散体と、スラリー又は分散体鉱物フィラーを噴霧乾燥装置内で混合することができる。
【０１１１】
噴霧乾燥は、組成物Ｐ１の製造方法のための好ましい回収及び／又は乾燥方法である。
【０１１２】
組成物Ｐ１は、（メタ）アクリルコポリマー（Ａ１）又は２種の（メタ）アクリルコポリマー（Ａ１ａ）及び（Ａ１ｂ）の混合物とフィラーとからなる完全な組成物に対して、１重量％〜５０重量％、好ましくは２重量％〜５０重量％、より好ましくは５重量％〜５０重量％の１種のフィラー（Ｆ）又は（Ｆ１）を含む。
【０１１３】
組成物が他の追加の（メタ）アクリルコポリマーを含む場合、それらは、それらが本発明に係る組成物中の（メタ）アクリルコポリマー（Ａ１）又は２種の（メタ）アクリルコポリマー（Ａ１ａ）及び（Ａ１ｂ）の混合物の定義に入るならば、フィラーの重量比の計算のために考慮される。
【０１１４】
組成物Ｐ２は、１ｐｈｒ〜２５０ｐｈｒ、好ましくは２ｐｈｒ〜２００ｐｈｒの１種のフィラー（Ｆ）又は（Ｆ２）を含む。
【０１１５】
また、本発明は、ハロゲン含有ポリマーとフィラー（Ｆ）又は（Ｆ２）とを含む組成物の溶融時間を減少させるための、（メタ）アクリルコポリマー（Ａ１）又は２種の（メタ）アクリルコポリマー（Ａ１ａ）及び（Ａ１ｂ）の混合物とフィラー（Ｆ）又は（Ｆ１）とを含むポリマー組成物Ｐ１の使用にも関する。
【０１１６】
また、本発明は、ハロゲン含有ポリマーとフィラーＦ２とを含む組成物Ｐ２の溶融時間を減少させるための、（メタ）アクリルコポリマー（Ａ１）又は２種の（メタ）アクリルコポリマー（Ａ１ａ）及び（Ａ１ｂ）の混合物とフィラーＦ１とを含むポリマー組成物Ｐ１の使用にも関する。
【０１１７】
好ましくは、（メタ）アクリルコポリマー（Ａ１）又は２種の（メタ）アクリルコポリマー（Ａ１ａ）及び（Ａ１ｂ）の混合物とフィラーＦ１とを含むポリマー組成物Ｐ１は、ポリマー粉末の形態である。
【０１１８】
組成物Ｐ１のポリマー粉末は、（メタ）アクリルコポリマー（Ａ１）又は２種の（メタ）アクリルコポリマー（Ａ１ａ）及び（Ａ１ｂ）の混合物の凝集球状粒子と鉱物フィラーの粒子を含む。
【０１１９】
ポリマー粉末は、１μｍ〜５００μｍの体積メジアン粒径Ｄ５０を有する。好ましくは、ポリマー粉末の体積メジアン粒径は、１０μｍ〜４５０μｍ、より好ましくは１５μｍ〜４００μｍ、有利には２０μｍ〜３００μｍである。
【０１２０】
体積粒径分布のＤ１０は、少なくとも７μｍ、好ましくは１０μｍである。
【０１２１】
体積粒径分布のＤ９０は、多くとも８００μｍ、好ましくは多くとも５００μｍである。
【０１２２】
本発明に係る粉末は、その成分［（メタ）アクリルコポリマー（Ａ１）又は２種の（メタ）アクリルコポリマー（Ａ１ａ）及び（Ａ１ｂ）の混合物と鉱物フィラー］に関する組成の観点で均一である。
【０１２３】
本発明における均一は、組成物全体にわたって大きな変動がないことを意味する。数種の粉末粒子を含む１個又は数個の少量のサンプル（１ｇ以下）が、より多くの量（１ｋｇ）の組成物から採取される場合、他の少量のサンプル及び全体組成物と比較して少量のサンプル中の各成分の重量比に関して組成に大きな変動はない。大きな変動はないとは、Ｐ１全体から採取されたＰ１の１重量％のサンプル内で、変動が全体組成物に対して３０％未満であることを意味する。一例として、全体組成物Ｐ１が４０重量％の無機化合物（Ｆ）と６０重量％の（メタ）アクリルコポリマー（Ａ１）を含む場合、３５重量％の無機化合物（Ｆ）と６５重量％の（メタ）アクリルコポリマー（Ａ１）を含むであろう全体組成物から採取された少量の第一サンプル又は４２重量％の無機化合物（Ｆ）と５８重量％の（メタ）アクリルコポリマー（Ａ１）を含むであろう全体組成物から採取された少量の第二サンプルは、少量のサンプル全体の各成分の比の変動がサンプルの全体組成物に対して３０％の変動内にあるので、均一組成物を意味する。
【０１２４】
組成物Ｐ１は、１種の（メタ）アクリルコポリマー（Ａ１）又は２種の（メタ）アクリルコポリマー（Ａ１ａ）及び（Ａ１ｂ）の混合物を少なくとも１種のフィラー（Ｆ）又は（Ｆ１）と共に含む組成物Ｐ１全体にわたって大きな変動を持たない均一な粉末であり、組成物Ｐ１の変動はＰ１から採取されたＰ１の１重量％サンプルの全体組成物Ｐ１に対して３０％未満である。
【０１２５】
好ましくは、組成物中の成分の変動は、２５％未満、より好ましくは２０％未満である。
【０１２６】
理想的な場合、各粉末粒子又は粒は、２種の成分、すなわち、（メタ）アクリルコポリマー（Ａ１）又は２種の（メタ）アクリルコポリマー（Ａ１ａ）及び（Ａ１ｂ）の混合物とフィラーとを含み、該二成分の凝集粒子から構成される。
【０１２７】
本発明はまた上述したポリマー組成物を含む物品に関する。この物品は、形状品（プロファイル）、パイプ、サイディング、フローリングフィルム又はシート、あるいは発泡体物品でありうる。
【０１２８】
［評価方法］
ガラス転移温度
ポリマー又はポリマー混合物のガラス転移（Ｔｇ）は、熱機械分析を実現できる装置を用いて測定される。レオメトリックス社によって提案されたＲＤＡＩＩ「レオメトリックスダイナミックアナライザー」を使用した。熱機械分析は、適用される温度、歪み又は変形の関数としてサンプルの粘弾性変化を精確に測定する。使用した周波数は１Ｈｚである。その装置は、制御された温度変化プログラムの間、ステインを固定したまま、サンプルの変形を連続的に記録する。
結果は、温度、弾性率（Ｇ’）、損失弾性率及びｔａｎδの関数として描くことによって得られる。Ｔｇは、ｔａｎδの導出値がゼロに等しいとき、ｔａｎδ曲線において読み取られるより高い温度値である。
【０１２９】
分子量
ポリマーの質量平均分子量（Ｍｗ）は、サイズ排除クロマトグラフィー（ＳＥＣ）によって測定される。
【０１３０】
溶融効率
ＰＶＣポリマー組成物の溶融効率は、ＡＳＴＭ Ｄ２５３８−０２（２０１０年再認可）に基づくトルクレオメーターを用いて溶融時間を測定することによって評価される。溶融時間が短いほど、溶融効率がよいことを意味する。
【０１３１】
衝撃強度
ＡＳＴＭ Ｄ５４２０規格を使用して、組成物のダートドロップ耐衝撃性を評価した。比較のため正規化平均故障エネルギー（Normalized Mean Failure Energy）（*lbs/mil）を報告した。
【実施例】
【０１３２】
略語
【０１３３】
ＭＭＡ−メタクリル酸メチル
【０１３４】
ＢＡ−アクリル酸ｎ−ブチル
【０１３５】
ＥＡ−アクリル酸エチル
【０１３６】
ＰＶＣ−ポリ塩化ビニル
【０１３７】
加工助剤（ＰＡ）としての（メタ）アクリルコポリマー（Ａ１）又は２種の（メタ）アクリルコポリマー（Ａ１ａ）及び（Ａ１ｂ）の混合物のためのフィラーは、炭酸カルシウム（ＣａＣＯ３）である。ＣａＣＯ３スラリー又は分散体は、日本国特許第５９０５７９１３号に記載された技術に従って調製される。すなわち、スラリーは、２７０部の水、０．７２部のポリアクリル酸ナトリウム及び７２９．３部の径０．２〜０．６μで水分０．６％のＣａＣＯ３ を混合し、５×１０２／秒の剪断速度で２０分間撹拌してスラリーが得られる。得られる固形分は７３重量％である。
【０１３８】
比較例１：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、４１６６．４ｇのメタクリル酸メチルと１０４１．６ｇのアクリル酸ｎ−ブチルを含む混合物を３０分間窒素脱気した。次に、混合物を、ポンプを使用して迅速に反応器中に導入した。反応混合物の温度が５５℃に達したところで、９８．０８ｇの水に溶解した７．８１ｇの過硫酸カリウムを導入した。ラインを５０ｇの水ですすいだ。反応混合物の温度上昇を発熱ピークまで放置した。ついで、発熱ピーク後６０分間、重合をそのままにして完了させた。反応器を３０℃に冷却し、ラテックスを除去した。ラテックスは噴霧乾燥により乾燥させる。
【０１３９】
比較例２：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、３１７１．７ｇのメタクリル酸メチル、４７３．９ｇのアクリル酸ｎ−ブチル及び０．０８ｇのｎオクチルメルカプタンを含む混合物を３０分間窒素脱気した。次に、混合物を、ポンプを使用して迅速に反応器中に導入した。反応混合物の温度が５５℃に達したところで、９８．０８ｇの水に溶解した４．２６ｇの過硫酸カリウムを導入した。ラインを５０ｇの水ですすいだ。反応混合物の温度上昇を発熱ピークまで放置した。温度が７０℃に低下したところで、４２６．５ｇのメタクリル酸メチルと２５０．５４ｇのアクリル酸ｎ−ブチルを含み、予め３０分間窒素脱気した混合物を、ポンプを使用して迅速に反応器中に導入した。ついで、発熱ピーク後６０分間、重合をそのままにして完了させた。反応器を３０℃に冷却し、ラテックスを除去した。ラテックスは噴霧乾燥により乾燥させる。
【０１４０】
比較例３：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、４６８７．２ｇのメタクリル酸メチル及び５２０．８ｇのアクリル酸ｎ−ブチルを含む混合物を３０分間窒素脱気した。次に、混合物を、ポンプを使用して迅速に反応器中に導入した。反応混合物の温度が５５℃に達したところで、９８．０８ｇの水に溶解した７．８１ｇの過硫酸カリウムを導入した。ラインを５０ｇの水ですすいだ。反応混合物の温度上昇を発熱ピークまで放置した。ついで、発熱ピーク後６０分間、重合をそのままにして完了させた。反応器を３０℃に冷却し、ラテックスを除去した。ラテックスは噴霧乾燥により乾燥させる。
【０１４１】
比較例４：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、４６８７．２ｇのメタクリル酸メチル及び５２０．８ｇのアクリル酸ｎ−ブチルを含む混合物を３０分間窒素脱気した。次に、混合物を、ポンプを使用して迅速に反応器中に導入した。反応混合物の温度が５５℃に達したところで、９８．０８ｇの水に溶解した７．８１ｇの過硫酸カリウムを導入した。ラインを５０ｇの水ですすいだ。反応混合物の温度上昇を発熱ピークまで放置した。ついで、発熱ピーク後６０分間、重合をそのままにして完了させた。反応器を３０℃に冷却し、ラテックスを除去した。得られる固形分は３７．５５％である。最終生成物は、ラテックス１４ｋｇ（１４０００部）とスラリー２．４０ｋｇ（２４００部）の割合で、コポリマーラテックスとＣａＣＯ３スラリーを混合することによって得られ、ラテックスのみの場合に古くから使用される条件で噴霧乾燥される。
【０１４２】
実施例１：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、３６４５．６ｇのメタクリル酸メチル及び１５６２．４ｇのアクリル酸ｎ−ブチルを含む混合物を３０分間窒素脱気した。次に、混合物を、ポンプを使用して迅速に反応器中に導入した。反応混合物の温度が５５℃に達したところで、９８．０８ｇの水に溶解した７．８１ｇの過硫酸カリウムを導入した。ラインを５０ｇの水ですすいだ。反応混合物の温度上昇を発熱ピークまで放置した。ついで、発熱ピーク後６０分間、重合をそのままにして完了させた。反応器を３０℃に冷却し、コポリマーラテックスを除去した。得られる固形分は３７．５５重量％である。最終生成物は、ラテックス１４ｋｇ（１４０００部）とスラリー１．２７１ｋｇ（１２７１部）の割合で、コポリマーラテックスとＣａＣＯ３スラリーを混合することによって得られ、ラテックスのみの場合に古くから使用される条件で噴霧乾燥される。
【０１４３】
実施例２：  実施例２のコポリマーラテックスを実施例１と同じ方法で作製する。得られる固形分は３７．５５％である。最終生成物は、ラテックス７ｋｇ（７０００部）とスラリー２．４０ｋｇ（２４００部）の割合で、コポリマーラテックスとスラリーを混合することによって得られ、ラテックスのみの場合に古くから使用される条件で噴霧乾燥される。
【０１４４】
実施例３：  撹拌しながら反応器に８６００ｇの水、５．２３ｇのＮａ２ＣＯ３及び３８．２０ｇのラウリル硫酸ナトリウムを投入し、混合物を完全に溶解するまで撹拌した。３回の真空−窒素パージを連続して実施し、反応器を僅かな真空状態にした。ついで、反応器を加熱した。同時に、３６４５．６ｇのメタクリル酸メチル及び１５６２．４ｇのアクリル酸エチルを含む混合物を３０分間窒素脱気した。次に、混合物を、ポンプを使用して迅速に反応器中に導入した。反応混合物の温度が５５℃に達したところで、９８．０８ｇの水に溶解した７．８１ｇの過硫酸カリウムを導入した。ラインを５０ｇの水ですすいだ。反応混合物の温度上昇を発熱ピークまで放置した。ついで、発熱ピーク後６０分間、重合をそのままにして完了させた。反応器を３０℃に冷却し、ラテックスを除去した。得られる固形分は３７．５５％である。最終生成物は、ラテックス７ｋｇ（７０００部）とスラリー２．４０ｋｇ（２４００部）の割合で、コポリマーラテックスとＣａＣＯ３スラリーを混合することによって得られ、ラテックスのみの場合に古くから使用される条件で噴霧乾燥される。
【０１４５】
実施例４：  コポリマーラテックスを比較例１と同じ方法で作製する。得られる固形分は３７．５５重量％である。最終生成物は、ラテックス１４ｋｇ（１４０００部）とスラリー１．８０ｋｇ（１８００部）の比率で、コポリマーラテックスとスラリーを混合することによって得て、ラテックスのみの場合に古くから使用される条件で噴霧乾燥する。
【０１４６】
比較例と実施例のＰＡサンプルの特性を表２に要約する。
【０１４７】
比較例と実施例の調製された噴霧乾燥サンプルを、ＰＶＣ組成物中に加工助剤（ＰＡ）として１．５ｐｈｒで配合する。組成物を、Ｐａｐｅｎｍｅｙｅｒ装置内で温度を上昇させながら乾式混合する。ＰＶＣ組成物はＰＶＣ中にそれぞれ２０ｐｈｒ及び６０ｐｈｒのＣａＣＯ３をフィラーとして用いて調製する。
【０１４８】
2018519402.tif 000002
【０１４９】
ポリ塩化ビニルとしてＫｅｍｏｎｅ製のＰＶＣ Ｓ１１０Ｐを使用する。１パック安定剤として、Ｃｈｅｍｓｏｎ製のＣａ／ＺＮ Ｎａｆｔｏｓａｆｅ ＧＷＸ３８０Ｄ−３を使用する。
【０１５０】
サンプルは、トルクレオメーターを用いて溶融効率について試験する。
【０１５１】
溶融効率は、比較例１及び２を含む組成物に相対して評価する。比較例１及び２は、フィラーを含まない加工助剤組成物である。その溶融効率は＋＋と判定する。＋／−１０秒の間隔内の溶融時間を有する他の全ての実施例又は比較例もまた＋＋と判定する。溶融時間が−２５秒〜−１０秒の間隔でより速い場合、その実施例は＋＋＋と判定する。溶融時間が−５０秒〜−２５秒の間隔でより速い場合、その実施例は＋＋＋＋と判定する。溶融時間が−５０秒までの間隔で比較例１よりも５０秒早い場合、その実施例は＋＋＋＋＋と判定する。溶融時間が比較例１及び２よりも遅く、少なくとも＋１０秒の場合、＋と判定する。
【０１５２】
溶融効率の結果を表２に要約する。
【０１５３】
2018519402.tif 000003
【０１５４】
表２の実施例１〜４は、フィラーを含むハロゲン含有熱可塑性ポリマー（ＰＶＣ）中のフィラーを含む（メタ）アクリルコポリマー（Ａ１）の組成物の溶融効率が、比較例、特に組成物中のフィラー比が低いもの及び高いものと、同等か又はそれ以上の性能であることを示している。
【０１５５】
高Ｔｇ加工助剤に基づく比較例３及び４（それぞれフィラー非含有及び含有）は、僅か２０ｐｈｒのＣａＣＯ３を含む組成物において性能が悪化する。この種の加工助剤は、組成物中のフィラー比と独立しては使用することができない。
【０１５６】
2018519402.tif 000004
【０１５７】
表３の実施例２は、フィラーを含むハロゲン含有熱可塑性ポリマー（ＰＶＣ）中のフィラーを含む低Ｔｇの（メタ）アクリルコポリマー（Ａ１）の組成物の衝撃強度が良好な妥協性能を有することを示している。低フィラー組成物（２０ｐｈｒ）では、ＰＡ中に既にフィラーの一部を含んでいても（比較例４）又はＰＡ中に既存のフィラーがないもの（比較例３）でも、高Ｔｇ（メタ）アクリルコポリマー（Ａ１）加工助剤ＰＡより衝撃性能の低下が少ない。高フィラー組成物（６０ｐｈｒ）では、衝撃性能は、ＰＡ中に既存のフィラーがない高Ｔｇ（メタ）アクリルコポリマー（Ａ１）加工助剤（ＰＡ）（比較例３）と同等であり、ＰＡ中に既にフィラーの一部を含んでいる高Ｔｇ（メタ）アクリルコポリマー（Ａ１）加工助剤（ＰＡ）（比較例４）より良好である。
【国際調査報告】
2018519402.tif 000005
2018519402.tif 000006
2018519402.tif 000007